СТРОИТЕЛЬНАЯ ПЛИТА И СПОСОБ ЕЕ ИЗГОТОВЛЕНИЯ
BUILDING BOARD AND METHOD OF ITS MANUFACTURING

Область техники
[0001]
Настоящее изобретение относится к строительным плитам, которые составляют наружные и внутренние стены зданий.
Уровень техники
[0002]
Обычно возведение наружных и внутренних стен зданий осуществляют путем установки строительных плит на каркас здания. В связи с этим предпринимались попытки усовершенствовать эту конструкцию путем, например, создания текстуры из глубоких неровностей на поверхности строительной плиты. Например, JP 2004-353299 A раскрывает строительную плиту, изготовленную с формированием древесной текстуры на поверхности строительной плиты и воспроизводящую по структуре и внешнему виду текстуру древесины, а также способ изготовления строительной плиты.
[0003]
Однако в последнее время появилась потребность в строительной плите, которая больше похожа на древесину и имеет объемный внешний вид. Поэтому разработчик настоящего изобретения провел целенаправленные исследования на предмет разработки строительной плиты, очень похожей на древесину и имеющей объемный внешний вид, и способа изготовления строительной плиты.
СУЩНОСТЬ ИЗОБРЕТЕНИЯ
[0005]
Предметом настоящего изобретения является создание строительной плиты, похожей на древесину и имеющей объемный внешний вид, и способа ее изготовления.
[0006]
Согласно настоящему изобретению предложена строительная плита, включающая неорганический базовый материал, имеющий текстуры древесных плит на своей поверхности, покрытие нижнего слоя, покрытие верхнего слоя, краскоструйное покрытие и прозрачное покрытие, последовательно сформированные на поверхности неорганического базового материала. В строительной плите согласно настоящему изобретению покрытие нижнего слоя и покрытие верхнего слоя содержат пигмент, при этом покрытие нижнего слоя имеет более высокое содержание пигмента, чем покрытие верхнего слоя, и покрытие нижнего слоя и покрытие верхнего слоя имеют разные оттенки. Текстуры древесных плит имеют разные глубины цвета вследствие вариаций размещения и толщины покрытия верхнего слоя и имеют разные оттенки вследствие частичного нанесения краскоструйного покрытия, имеющего оттенок, отличный от покрытия верхнего слоя. Эти признаки позволяют строительной плите согласно настоящему изобретению быть очень похожей на древесину и иметь объемный внешний вид.
Необходимо отметить, что неорганический базовый материал представляет собой керамическую облицовочную плиту, такую как древесноволокнистая цементная плита (содержащая армирующий материал на основе древесного волокна), фиброцементная (цементно-волокнистая) плита, фиброцементная (упрочненная волокнами) плита на основе цемента и силиката кальция или шлакогипсовая плита; или металлическую облицовочную плиту, плиту ALC или аналогичную плиту, при этом неорганический базовый материал имеет текстуры древесных плит на своей поверхности. Эти текстуры древесных плит представляют собой текстуры, выполненные похожими на плиты из древесины, соединенные друг с другом. Является возможным получать строительную плиту, имеющую превосходную прочность на изгиб, устойчивость к атмосферным воздействиям и звукоизолирующие свойства, путем использования такого неорганического базового материала.
Предпочтительно неорганический базовый материал имеет по меньшей мере текстуру древесной плиты, в которой выполнена текстура следа полотна пилы, поскольку может быть получен внешний вид, больше похожий на древесину, а результирующие место и толщину покрытия верхнего слоя варьируют в широких пределах за счет этой текстуры следа полотна пилы.
Необходимо отметить, что текстура следа полотна пилы может быть сформирована из полосообразных углублений и выступов, и предпочтительно сформирование на текстуре одной древесной плиты нескольких текстур следов полотна пилы с интервалами для получения значительного эффект от текстур следов полотна.
Покрытие нижнего слоя, покрытие верхнего слоя и прозрачное покрытие выполнены из синтетической смолы, такой как акриловая смола, кремнийорганическая смола, фторкаучук, акриловая кремнийорганическая смола, полиуретановая смола или эпоксидная смола. Предпочтительно, чтобы эти покрытия состояли из имеющей высокую водонепроницаемость смолы, такой как циклогексаметакрилат или силиконакрил в целях достижения большей водонепроницаемости. Предпочтительно, чтобы прозрачное покрытие состояло из органическо-неорганической композиционной краски, поскольку еще большая водонепроницаемость может быть достигнута. Неорганический базовый материал может иметь мелкие поры в его поверхности, и поэтому предпочтительно наличие в покрытии нижнего слоя наполнителя, такого как карбонат кальция, глина или акриловые гранулы, поскольку поры неорганического базового материала при этом наполняются наполнителем, и абсорбция воды через поверхность может быть предотвращена. Предпочтительно, чтобы прозрачное покрытие содержало матовые гранулы, светостабилизатор и поглотитель ультрафиолетовых лучей, поскольку результирующее прозрачное покрытие имеет защитные характеристики, и, кроме того, его деградация под действием ультрафиолетового излучения и деградация под действием света могут быть замедлены.
Предпочтительно, чтобы покрытие нижнего слоя было сформировано из краски, имеющей концентрацию пигмента по массе 40-60%, а покрытие верхнего слоя было сформировано из краски, имеющей меньшую концентрацию пигмента по массе, чем в краске, нижнего слоя, в целях достижения наилучшего внешнего вида в отношении цвета и воспроизведения более объемного внешнего вида. Хотя покрытие верхнего слоя предпочтительно сформировано из краски, имеющей концентрацию пигмента по массе 15-35%, покрытие верхнего слоя может быть сформировано из окрашенной прозрачной краски, в зависимости от конечного цвета.
[0007]
Предпочтительно наличие части, обеспечивающей видимость покрытия нижнего слоя сквозь покрытие верхнего слоя, в целях получения широкой градации насыщенности в отношении глубины цвета. Такой же эффект может быть получен, когда покрытие верхнего слоя представляет собой окрашенное прозрачное покрытие.
Предпочтительно наличие участка, в котором покрытие верхнего слоя отсутствует на покрытии нижнего слоя, в целях более широкого варьирования результирующего оттенка и получения вида, содержащего вариации оттенка от яркого до бледного.
[0008]
Согласно настоящему изобретению, также предложен способ изготовления строительной плиты, имеющей на своей поверхности текстуру, похожую на плиты из древесины, соединенные друг с другом. Способ изготовления согласно настоящему изобретению включает стадии нанесения краски нижнего слоя на поверхность неорганического базового материала, имеющего текстуры древесных плит на этой поверхности; нанесения краски верхнего слоя; удаления части нанесенного краски верхнего слоя раньше затвердевания краски верхнего слоя; выполнения краскоструйного окрашивания и нанесения прозрачной краски. Краска нижнего слоя имеет концентрацию пигмента по массе 40-60%, а краска верхнего слоя имеет меньшую концентрацию пигмента по массе, чем краска нижнего слоя. Хотя краска верхнего слоя предпочтительно имеет концентрацию пигмента по массе 15-35%, краска верхнего слоя может представлять собой окрашенную прозрачную краску, в зависимости от конечного цвета.
а стадиях нанесения краски верхнего слоя и удаления части нанесенной краски верхнего слоя наносят краску верхнего слоя, имеющую оттенок, отличный от оттенка краски нижнего слоя, а место краски верхнего слоя и ее количество варьируют для создания разности в глубине цвета между указанными текстурами древесных плит.
Необходимо отметить, что на стадии удаления части краски верхнего слоя удаляющее средство, такое как резиновый ролик, вводят в контакт с ней раньше затвердевания и удаляют краску верхнего слоя, и предпочтительно удаляющее средство перемещают в направлении перемещения плиты, поскольку это обеспечивает возможность плавного осуществления операции удаления.
На стадии выполнения краскоструйного окрашивания выполняют частичное нанесение краскоструйным способом краски с оттенком, отличным от оттенка краски верхнего слоя, что обеспечивает создание разных оттенков в текстурах древесных плит. Таким образом может быть изготовлена строительная плита, очень похожая на древесину и имеющая объемный внешний вид.
Необходимо отметить, что неорганический базовый материал является таким, как описано выше, и предпочтительно наличие на неорганическом базовом материале по меньшей мере текстуры древесной плиты, в которой выполнена текстура следа полотна пилы, поскольку может быть получен внешний вид, больше похожий на древесину, и даже когда удаляющее средство вводят в контакт с краской верхнего слоя и равномерно ее удаляют, степень удаления краски верхнего слоя варьируется, и место и количество нанесенной краски верхнего слоя существенно варьируются в указанных текстурах древесных плит.
Необходимо отметить, что тексткура следа полотна пилы может быть сформирована из полосообразных углублений и выступов, и предпочтительно формирование на текстуре одной древесной плиты нескольких текстур следов полотна пилы с интервалами, поскольку эффект от текстур следов полотна пилы становится значительным.
Кроме того, на стадии удаления части краски верхнего слоя предпочтительно формируют участок, на котором покрытие нижнего слоя видно сквозь покрытие верхнего слоя, в целях обеспечения возможности получения широкой градации насыщенности в отношении глубины цвета.
Также предпочтительно использование окрашенной прозрачной краски в качестве краски верхнего слоя в целях получения такого же эффекта.
Предпочтительно формирование части, на которой верхнее покрытие отсутствует, на стадии удаления части краски верхнего слоя в целях более широкого варьирования результирующего оттенка и получения вида, содержащего вариации оттенка от яркого до бледного.
Предпочтительно использование в качестве краски верхнего слоя краски, высыхающей медленнее, чем краска нижнего слоя, в целях обеспечения возможности легкого удаления краски верхнего слоя.
Далее предпочтительно использование в качестве краски нижнего слоя краски, содержащей наполнитель, такой как карбонат кальция, глина или акриловые гранулы, в целях предотвращения абсорбции воды через поверхность в случае наличия пор на поверхности неорганического базового материала, наполняющихся наполнителем. Предпочтительно использование в качестве прозрачной краски краски, содержащей матовые гранулы, светостабилизатор и поглотитель ультрафиолетовых лучей в целях обеспечения наличия у результирующего прозрачного покрытия защитных характеристик, и, кроме того, замедления его деградация под действием ультрафиолетового излучения и света.
[0009] Согласно настоящему изобретению, возможно создать строительную плиту, похожую на древесину воспроизводящую ее внешний вид в трех измерениях, и способ ее изготовления.
КРАТКОЕ ОПИСАНИЕ ЧЕРТЕЖЕЙ
[0010]
Фиг.1 - вид спереди строительной плиты согласно настоящему изобретению,
Фиг.2 - вид спереди еще одной строительной плиты согласно настоящему изобретению.
ОПИСАНИЕ ПРЕДПОЧТИТЕЛЬНЫХ ВАРИАНТОВ РЕАЛИЗАЦИИ
[0011]
Далее приведено описание вариантов реализации настоящего изобретения.
[0012]
Фиг.1 - вид спереди строительной плиты согласно настоящему изобретению. Строительная плита A1 содержит в качестве базового материала неорганическую плиту, имеющую на своей поверхности текстуру, выполненную похожей на плиты из древесины, соединенные друг с другом. В частности, на поверхности неорганической плиты расположены и сформированы текстуры a1-a12 древесных плит, которые создают впечатление, будто древесные плиты соединены вместе, а между ними имеется углубление, при этом текстуры a1-a12 древесных плит имеют разные поверхностные неровности и разные длины. Кроме того, в текстурах a1-a12 выполнены текстуры следов полотна пилы, придающие неровностям текстур a1-a12 древесных плит широкое разнообразие. В частности, в текстуре a1 выполнены текстуры следов полотна пилы путем формирования глубоких широких полосообразных углублений наклонно с интервалами. В текстуре a2 древесной плиты выполнены текстуры следов полотна пилы путем формирования неглубоких узких полосообразных углублений вертикально с интервалами. В текстуре a3 древесной плиты выполнены текстуры следов полотна пилы путем формирования неглубоких полосообразных углублений наклонно с интервалами. В текстуре a4 древесной плиты выполнены текстуры следов полотна пилы путем формирования глубоких широких полосообразных углублений наклонно с интервалами. В текстуре a5 древесной плиты выполнены текстуры следов полотна пилы путем формирования неглубоких полосообразных углублений наклонно с интервалами. В текстуре a6 древесной плиты выполнены текстуры следов полотна пилы путем формирования глубоких широких полосообразных углублений наклонно с интервалами. В текстуре a7 древесной плиты выполнены текстуры следов полотна пилы путем формирования неглубоких узких полосообразных углублений вертикально с интервалами. В текстуре a8 древесной плиты выполнены текстуры следов полотна пилы путем формирования неглубоких узких полосообразных углублений наклонно с интервалами. В текстуре a9 древесной плиты выполнены текстуры следов полотна пилы путем формирования неглубоких узких полосообразных углублений вертикально с интервалами. В текстуре a10 древесной плиты выполнены текстуры следов полотна пилы путем формирования неглубоких узких полосообразных углублений наклонно с интервалами. В текстуре a11 древесной плиты выполнены текстуры следов полотна пилы путем формирования глубоких широких полосообразных углублений наклонно с интервалами. В текстуре a12 древесной плиты выполнены текстуры следов полотна пилы путем формирования неглубоких полосообразных углублений наклонно. Иными словами, в текстурах древесных плит выполнены текстуры следов полотна пилы различной глубины и формы.
2
2
2
На поверхность этой неорганической плиты в качестве краски нижнего слоя было нанесено приблизительно 10 г на 30,3 см имеющей высокую водонепроницаемость акриловой эмульсионной краски, содержащей пигмент с концентрацией по массе приблизительно 50%, и произведена сушка этой краски с помощью сушильного устройства. Затем на эту поверхность в качестве краски верхнего слоя было нанесено приблизительно 8 г на 30,3 см имеющей высокую водонепроницаемость акриловой эмульсионной краски, содержащей акриловые гранулы и пигмент с концентрацией по массе приблизительно 30% и имеющей оттенок, отличный от оттенка краски нижнего слоя. Затем, прежде чем краска верхнего слоя затвердело, в контакт с краской верхней слоя вводили резиновый ролик и вращали его в направлении перемещения (направление движения)плиты, осуществляя удаление краски верхнего слоя. Как описано выше, поскольку в тукстурах a1-a12 древесных плит выполнено несколько текстур следов полотна пилы различной глубины и формы, даже при равномерном удалении краски верхнего слоя степень удаления краски верхнего слоя варьируется, и поэтому в изображениях a1-a12 древесных плит место и количество нанесенного краски верхнего слоя существенно варьируются. После высушивания сушильным устройством на высушенные поверхности изображений a1, a3, a5 и a10 древесных плит краскоструйным способом нанесена краска с оттенком, отличным от оттенка краски верхнего слоя, и произведена сушка с помощью сушильного устройства. После этого для получения строительной плиты A1 на высушенную поверхность нанесено приблизительно 8 г/30,3 см имеющей высокую водонепроницаемость прозрачной краски, содержащей акриловые гранулы, с последующим высушиванием с помощью сушильного устройства.
[0013]
Как описано выше, поскольку краску нижнего слоя и краску верхнего слоя наносят на поверхность неорганической базовой плиты, имеющей на ее поверхности изображения a1-a12 древесных плит, содержащие текстуры следов полотна пилы различной глубины и формы, и краску верхнего слоя удаляют, место и количество нанесенного краски верхнего слоя существленно варьируют, воспроизводя внешний вид в трех измерениях. Кроме того, поскольку краскоструйное окрашивание применяют к изображениям a1, a3, a5 и a10 древесных плит, оттенок варьируется в широких пределах. Далее, как можно видеть на изображениях a2, a4, a6, a7, a8, a9 и a11 древесных плит, поскольку имеются части, где краска нижнего слоя видна сквозь краску верхнего слоя, и части, где краска верхнего слоя отсутствует на краске нижнего слоя, глубина цвета варьируется в широких пределах.
[0014]
Фиг.2 - вид спереди еще одной строительной плиты согласно настоящему изобретению. Строительная плита A2 в качестве базового материала тоже содержит такую же неорганическую плиту, что и строительная плита с Фиг.1,. Иными словами, изображения b1-b12 древесных плит, сформированные на поверхности неорганической плиты, являются такими же, что и изображения a1-a12 древесных плит, и на них имеется текстуры следов полотна пилы различной глубины и формы.
Строительная плита получена путем окрашивания неорганической плиты, как и при получении строительной плиты, показанной на Фиг.1, за исключением того, что имеющую высокую водонепроницаемость прозрачную краску, содержащую акриловые гранулы и пигмент с концентрацией по массе приблизительно 0,5%, нанесена на поверхность неорганической плиты в качестве краски верхнего слоя. Тем не менее, в этой строительной плите тоже место и количество нанесенного краски верхнего слоя существенно варьируются (поскольку краску верхнего слоя и краску верхнего слоя наносят на неорганическую плиту, имеющую на ее поверхности изображения b1-b12 древесных плит, имеющих текстуры следов полотна пилы различной глубины и формы, а верхнее покрытие удаляют). В частности, за счет использования окрашенной прозрачной краски в качестве краски верхнего слоя краска нижнего слоя видна сквозь краску верхнего слоя, глубина цвета варьируется в широких пределах, и воспроизводится внешний вид в трех измерениях. Кроме того, за счет выполнения краскоструйного окрашивания, оттенок варьируется в широких пределах.
[0015]
Выше описаны предпочтительные варианты реализации настоящего изобретения, однако настоящее изобретение не ограничено этими вариантами реализации и может быть воплощено в различных модифицированных формах, которые входят в объем изобретения, определенный представленной формулой изобретения.
[0016]
Как описано выше, согласно настоящему изобретению, является возможным создать строительную плиту, похожую на древесину и воспроизводящую ее внешний вид в трех измерениях, и способ ее изготовления.